합금 표면 상 에 부동태 필름 ( passive film ) 을 형성 함 으로써 스테인리스 강 에 내부 식성 을 부여 하 기 위하 여 Cr 이 첨가 된다 . 또한 Cr 은 마르텐 사이트 변태 와 관련 하 여 오스테나이트 상 을 안정 화 시키 는 작용 을 한다 . 적절 한 내부 식성 을 제공 하 기 위하 여 최소한 16 % Cr 이 요구 된다 . 다른 한편 으로 는 , Cr 이 강력 한 페라이트 안정 화제 이 기 때문 에 , 23 % 를 초과 하 는 Cr 함량 은 페라이트 함량 을 수용 가능 한 정도 로 낮 게 유지 시키 기 위해 니켈 또는 코발트 와 같 은 더욱 고가 의 합금 원소 의 첨가 를 필요 로 한다 . 또한 23 % 초과 의 Cr 을 가지 면 시그마 와 같 은 바람직 하 지 않 은 상 을 더욱 용이 하 게 형성 한다 . 따라서 , 본 발명 의 오스테나이트 계 스테인리스 강 은 16 . 0 - 23 . 0 % Cr 을 갖 는다 . 한 구체 예 에서 , Cr 함량 은 16 . 0 - 22 . 0 % 일 수 있 거나 , 또는 그 대신 에 17 . 0 - 21 . 0 % 일 수 있 다 .